(57)【特許請求の範囲】
【請求項１】
テンションメンバと、
このテンションメンバを直接又は他の層を介して被覆するスロットロッドと、
このスロットロッドの溝に配置される光ファイバーと、
上記スロットロッド及び光ファイバーを被覆する外被と
を備え、
上記スロットロッドがシクロオレフィン−エチレン共重合体とポリエチレンとを含み、
シクロオレフィン−エチレン共重合体の含有量が３０質量％以上９５質量％未満、ポリエチレンの含有量が５質量％以上７０質量％以下であり、
上記スロットロッドがテンションメンバの外周面に直接積層され、
上記スロットロッドが無水マレイン酸変性ポリエチレン又は無水マレイン酸変性シクロオレフィン−エチレン共重合体を含有する光ケーブル。
【発明の詳細な説明】
【技術分野】
【０００１】
本発明は、光ケーブル用のスロットロッド及び光ケーブルに関する。
【背景技術】
【０００２】
従来から、外周面に複数の溝を備えた光ケーブル用のスロットロッドが知られている。このスロットロッドの各溝には、単心の光ファイバー心線や複数本の光ファイバー心線を被覆により束ねたテープ心線などが収納される。
【０００３】
一般的に、光ケーブル用のスロットロッドは、ポリエチレンなどの樹脂組成物を用いて異型押出成形により形成される。スロットロッドは、外周面に軸方向に向かって螺旋状又はＳＺ状に複数立設されるリブを有し、このリブのうち隣り合う２つのリブが側面となり溝を形成する。
【０００４】
このようなスロットロッドとして、表面平滑性や寸法安定性に優れる性状を示すポリエチレンを用いて形成したものが考案されている（特開平７−３３３４７６号公報参照）。
【０００５】
また、溝を形成するリブを細径化した場合でも、光ケーブルへの加力によりリブが倒れてしまうことやリブの先端が割れてしまうことを防止するために、内層にポリブチレンテレフタレートを含む硬質のプラスチック材料を使用し、外層にポリエチレンを使用した構造のスロットロッドも提案されている（特開２０１６−２０９８９号公報参照）。
【０００６】
さらに、スロットロッドを細径化しても強度が保てるように、ポリブチレンテレフタレート、ポリカーボネート、ポリエチレン等を組み合わせて使用するスロットロッドも提案されている（特開２０１６−２０９９０号公報、国際公開第２０１４／１１９６１６号参照）。
【先行技術文献】
【特許文献】
【０００７】
【特許文献１】特開平７−３３３４７６号公報
【特許文献２】特開２０１６−２０９８９号公報
【特許文献３】特開２０１６−２０９９０号公報
【特許文献４】国際公開第２０１４／１１９６１６号
【発明の概要】
【発明が解決しようとする課題】
【０００８】
光ケーブルには、ケーブルの取り回しの際などに外部から曲げが加わることがある。また、データセンタなどに使用される光ケーブルには、大量のデータ送信を可能にすることが要求されるので、一定の径の光ケーブルに光ファイバーを出来るだけ多く詰め込んで密度を高める必要がある。このため、スロットロッドには、変形や細径化に対応した高い曲げ弾性が求められる。また、光ファイバーを保持するスロットロッドは、光ファイバー心線と接することから、光ファイバーに一般的にマイクロベンドと呼ばれる力学的な影響を与えないように表面平滑性が求められる。
【０００９】
しかしながら、ポリエチレンをスロットロッドの材料として使用した場合、ポリエチレンの曲げ弾性率は１６００ＭＰａ程度に留まることから、リブを薄肉化してアスペクト比を高くした際には、スロットロッドの強度が不足する。
【００１０】
また、ポリブチレンテレフタレートを材料として使用した場合、ポリブチレンテレフタレートには加水分解性があるため、環境によっては耐衝撃性が不足する可能性がある。
【００１１】
また、ポリカーボネートを材料として使用した場合、リブを薄肉化すると欠けやすく、スロットロッドの構造によっては耐衝撃性が不足する可能性がある。
【００１２】
本発明は、以上のような事情に基づいてなされたものであり、曲げ弾性率、表面平滑性及び耐衝撃性に優れる光ケーブル用のスロットロッド及びこのスロットロッドを用いた光ケーブルを提供することを目的とする。
【課題を解決するための手段】
【００１３】
本発明の一態様に係る光ケーブル用のスロットロッドは、シクロオレフィン−エチレン共重合体とポリエチレンとを含み、シクロオレフィン−エチレン共重合体の含有量が３０質量％以上９５質量％未満、ポリエチレンの含有量が５質量％以上７０質量％以下である光ケーブル用のスロットロッドである。
【００１４】
本発明の別の一態様に係る光ケーブルは、テンションメンバと、このテンションメンバを直接又は他の層を介して被覆する上記スロットロッドと、このスロットロッドの溝に配置される光ファイバーと、上記スロットロッド及び光ファイバーを被覆する外被とを備える。
【発明の効果】
【００１５】
本発明のスロットロッドは、曲げ弾性率、表面平滑性及び耐衝撃性に優れる。また本発明の光ケーブルは、スロットロッドが上述の特性を有する。
【図面の簡単な説明】
【００１６】
【図１】本発明の一実施形態の光ケーブルの断面図である。
【図２】図１とは異なる実施形態の光ケーブルの断面図である。
【発明を実施するための形態】
【００１７】
［本発明の実施形態の説明］
本発明の一態様に係る光ケーブル用のスロットロッドは、シクロオレフィン−エチレン共重合体とポリエチレンとを含み、シクロオレフィン−エチレン共重合体の含有量が３０質量％以上９５質量％未満、ポリエチレンの含有量が５質量％以上７０質量％以下である光ケーブル用のスロットロッドである。
【００１８】
当該スロットロッドは、シクロオレフィン−エチレン共重合体とポリエチレンとをそれぞれ上記範囲の量で含むことで、これらのポリマーの性状に起因して優れた曲げ弾性率、表面平滑性及び耐衝撃性を有する。
【００１９】
本発明の別の一態様に係る光ケーブルは、テンションメンバと、このテンションメンバを直接又は他の層を介して被覆する上記スロットロッドと、このスロットロッドの溝に配置される光ファイバーと、上記スロットロッド及び光ファイバーを被覆する外被とを備える。
【００２０】
当該光ケーブルは、上記スロットロッドを備えるので、高密度化してリブを薄肉化した際にも変形性に優れると共に、スロットロッドの表面平滑性に起因して通信効率にも優れる。
【００２１】
上記テンションメンバの外周面に積層され、上記テンションメンバとスロットロッドとを接着する接着層をさらに備え、この接着層が無水マレイン酸変性ポリエチレン、無水マレイン酸変性ポリシクロオレフィン又は無水マレイン酸変性シクロオレフィン−エチレン共重合体を含有するとよい。このようにテンションメンバとスロットロッドを接着する接着層に無水マレイン酸変性ポリエチレン、無水マレイン酸変性ポリシクロオレフィン又は無水マレイン酸変性シクロオレフィン−エチレン共重合体を含有させることで、スロットロッドとテンションメンバとの接着性を向上することができる。
【００２２】
上記スロットロッドがテンションメンバの外周面に直接積層され、上記スロットロッドが無水マレイン酸変性ポリエチレン又は無水マレイン酸変性シクロオレフィン−エチレン共重合体を含有してもよい。このようにスロットロッドに無水マレイン酸変性ポリエチレン又は無水マレイン酸変性シクロオレフィン−エチレン共重合体を含有させることで、接着層を介さずに直接テンションメンバにスロットロッドを十分な強度で結合させることができる。
【００２３】
［本発明の実施形態の詳細］
以下、本発明の一態様に係る光ケーブル用のスロットロッド及び光ケーブルについて図面を参照しつつ詳説する。
【００２４】
＜第１実施形態の光ケーブル＞
図１に示す当該光ケーブル１０は、テンションメンバ１と、このテンションメンバ１を他の層（接着層３）を介して被覆するスロットロッド２と、テンションメンバ１の外周面に積層され、テンションメンバ１とスロットロッド２とを接着する接着層３と、スロットロッド２の溝に配置される光ファイバー４と、スロットロッド２及び光ファイバー４を被覆する外被５とを備える。
【００２５】
（テンションメンバ）
当該光ケーブル１０は布設時の自重による引き伸びを防ぐためにテンションを負担するテンションメンバ１が中心に配される。スロットロッドとテンションメンバとが強固に接着していなければ、布設時に両者がずれてスロットロッドのみが伸びてしまい、光ファイバーにテンションがかかり、伝送ロスの悪化、断線などが生じうる。テンションメンバ１としては、例えば金属の単線又は撚り線や、有機又は無機繊維から形成した線状体などを用いることができる。
【００２６】
（スロットロッド）
本発明の一態様であるスロットロッド２は、円筒状のロッド本体の周面から１又は複数のリブが突出した形状を有する。個々のリブは、帯状であり、長手端面が螺旋状又はＳＺ状にロッド本体に接合されるようにロッド本体と一体形成される。また、ロッド本体の中心軸は、テンションメンバ１の中心軸と一致する。
【００２７】
当該スロットロッド２は、隣接するリブの表面により形成される溝を有し、この溝に光ファイバー４が配設される。隣接するリブにより形成される溝の形状は、例えばＶ字型、矩形型、Ｕ字型、扇形等とすることができる。
【００２８】
当該スロットロッド２は、シクロオレフィン−エチレン共重合体とポリエチレンとを含有する。
【００２９】
シクロオレフィン−エチレン共重合体は、例えば下記式（１）で表されるコポリマーである。
【００３０】
【化１】
0006708008.tif 000002
【００３１】
上記式（１）中、Ｒ１及びＲ２は、それぞれ独立して水素原子或いは有機基であるか、又はこれらの基が互いに合わせられこれらが結合する炭素原子と共に構成される環構造を表す。ｘ及びｙは、１以上の整数である。
【００３２】
当該スロットロッド２が含有するシクロオレフィン−エチレン共重合体及びポリエチレンは、無水マレイン酸がグラフト重合等により共重合した無水マレイン酸変性シクロオレフィン−エチレン共重合体及び無水マレイン酸変性ポリエチレンであってもよい。なお、無水マレイン酸変性シクロオレフィン−エチレン共重合体及び無水マレイン酸変性ポリエチレンは、無水マレイン酸に加え、無水マレイン酸以外の有機化合物（例えばジシクロペンタジエン等）が共重合していてもよい。
【００３３】
当該スロットロッド２が含有するシクロオレフィン−エチレン共重合体におけるシクロオレフィンの含有量の下限としては、５０質量％が好ましく、６０質量％がより好ましい。シクロオレフィンの含有量が上記下限より小さいと、曲げ弾性率、表面平滑性及び耐衝撃性の向上効果が得られないおそれがある。
【００３４】
当該スロットロッド２におけるシクロオレフィン−エチレン共重合体の含有量は、３０質量％以上９５質量％未満である。シクロオレフィン−エチレン共重合体の含有量の下限としては、５０質量％が好ましく、６０質量％がより好ましい。一方、シクロオレフィン−エチレン共重合体の含有量の上限としては、９２質量％が好ましい。シクロオレフィン−エチレン共重合体の含有量が上記下限より小さいと、シクロオレフィン−エチレン共重合体に起因する曲げ弾性率、表面平滑性及び耐衝撃性の向上効果が得られないおそれがある。逆に、シクロオレフィン−エチレン共重合体の含有量が上記上限を超えると、マイクロベンドが生じ易くなるおそれや、当該光ケーブル１０を曲げた時にうねりが生じ易くなるおそれがある。また、当該光ケーブル１０のコストが増大するおそれもある。
【００３５】
当該スロットロッド２におけるポリエチレンの含有量は、５質量％以上７０質量％以下である。ポリエチレンの含有量の下限としては、８質量％が好ましい。一方、ポリエチレンの含有量の上限としては、５０質量％が好ましく、４０質量％がより好ましい。ポリエチレンの含有量が上記下限より小さいと、当該光ケーブル１０を曲げた時にうねりが生じ易くなるおそれがある。逆に、ポリエチレンの含有量が上記上限を超えると、相対的にシクロオレフィン−エチレン共重合体が減少し、シクロオレフィン−エチレン共重合体に起因する曲げ弾性率、表面平滑性及び耐衝撃性の向上効果が得られないおそれがある。
【００３６】
当該スロットロッド２は、シクロオレフィン−エチレン共重合体及びポリエチレン以外のその他の成分を含んでもよい。その他の成分としては、シクロオレフィン−エチレン共重合体及びポリエチレン以外の樹脂や、各種添加剤が挙げられる。その他の成分の含有量の上限としては、５質量％が好ましく、１質量％がさらに好ましく、他の成分を実質的に含まないことがさらに好ましい。
【００３７】
当該スロットロッド２の曲げ弾性率の下限としては、２０００ＭＰａが好ましく、２２００ＭＰａがより好ましい。当該スロットロッド２の曲げ弾性率が上記下限より小さいと、当該光ケーブル１０の変形性が不十分となるおそれがある。また、当該スロットロッド２の曲げ弾性率の上限は特に限定されないが、例えば３０００ＭＰａである。なお、「曲げ弾性率」とは、ＪＩＳ−Ｋ−７１７１（２０１６年）に準拠して測定される値である。
【００３８】
当該スロットロッド２の算術平均粗さＲａの上限としては、１μｍが好ましく、０．８μｍがより好ましく、０．３μｍがさらに好ましい。当該スロットロッド２の算術平均粗さＲａが上記上限より大きいと、当該光ケーブル１０の通信効率が低下するおそれがある。なお、「算術平均粗さＲａ」とは、ＪＩＳ−Ｂ−０６３３（２００１年）に準拠し、基準長さ４ｍｍ、カットオフ値０．８ｍｍで測定される値である。
【００３９】
（接着層）
接着層３は、テンションメンバ１とスロットロッド２とを接着する接着剤を主成分とする。この接着剤としては、テンションメンバ１とスロットロッド２とに固着できるものであれば特に限定されず、ポリエチレン等の熱可塑性樹脂を用いることができる。
【００４０】
当該光ケーブル１０においては、接着層３が無水マレイン酸変性ポリエチレン、無水マレイン酸変性ポリシクロオレフィン又は無水マレイン酸変性シクロオレフィン−エチレン共重合体（以下、無水マレイン酸変性ポリシクロオレフィン及び無水マレイン酸変性シクロオレフィン−エチレン共重合体をまとめて「無水マレイン酸変性ポリシクロオレフィン等」ともいう）を含有するとよい。接着層３が無水マレイン酸変性ポリエチレン又は無水マレイン酸変性ポリシクロオレフィン等を含有することで、スロットロッド２と接着層３との結合及び接着層３とテンションメンバ１との結合を高めることができる。
【００４１】
なお、無水マレイン酸変性ポリエチレン、無水マレイン酸変性ポリシクロオレフィン及び無水マレイン酸変性シクロオレフィン−エチレン共重合体は複数組み合わせて用いることができる。
【００４２】
接着層３における無水マレイン酸変性ポリエチレン及び無水マレイン酸変性ポリシクロオレフィン等の含有量の下限としては、５質量％が好ましく、１０質量％がより好ましい。無水マレイン酸変性ポリエチレン及び無水マレイン酸変性ポリシクロオレフィン等の含有量が上記下限より小さいと、スロットロッド２と接着層３との接合強度向上効果が不十分となるおそれがある。なお、接着層３における無水マレイン酸変性ポリエチレン及び無水マレイン酸変性ポリシクロオレフィン等の含有量の上限は１００質量％である。
【００４３】
接着層３に用いる無水マレイン酸変性ポリエチレン及び無水マレイン酸変性ポリシクロオレフィン等における無水マレイン酸の含有量の下限としては、０．５質量％が好ましく、１質量％がより好ましい。一方、無水マレイン酸変性ポリエチレン及び無水マレイン酸変性ポリシクロオレフィン等における無水マレイン酸の含有量の上限としては、１０質量％が好ましく、５質量％がより好ましい。無水マレイン酸変性ポリエチレン及び無水マレイン酸変性ポリシクロオレフィン等における無水マレイン酸の含有量が上記下限より小さいと、スロットロッド２と接着層３との接合強度向上効果が不十分となるおそれがある。逆に、無水マレイン酸変性ポリエチレン及び無水マレイン酸変性ポリシクロオレフィン等における無水マレイン酸の含有量が上記上限より大きいと、当該光ケーブル１０の製造コストが過大となるおそれがある。
【００４４】
（光ファイバー）
光ファイバー４としては、公知の光ファイバーを用いることができ、例えば複数本の光ファイバー心線を被覆により束ねたテープ心線が好適に使用できるが、単心の光ファイバー心線を用いてもよい。なお、光ファイバー４としてテープ心線を用いる場合、当該光ケーブル１０は、いわゆるテープスロット型光ケーブルとなる。
【００４５】
（外被）
外被５は、スロットロッド２及び光ファイバー４の外周を被覆する樹脂層である。外被５の主成分としては、特に限定されず、例えばポリエチレン等が使用される。なお、外被５は複数種の層を有する多層構造であってもよい。
【００４６】
＜第１実施形態の光ケーブルの製造方法＞
次に当該光ケーブル１０の製造方法の一例について説明する。当該光ケーブル１０は、例えばスロットロッド製造工程、集合工程、及び外被被覆工程を備える製造方法で得られる。
【００４７】
スロットロッド製造工程では、例えばスロットロッドを構成する樹脂組成物の異形押出によりスロットロッドを形成する。具体的には、まずテンションメンバの外周面に接着層を接着剤組成物の押出等により被覆し、このテンションメンバと加熱した樹脂組成物とをダイスを介して押出すことで、テンションメンバを被覆するスロットロッドを形成する。このとき押出中にダイスを回転させることで、複数のリブがスロットロッドの外周面に軸方向に向かって螺旋状又はＳＺ状に立設される。また、接着層とスロットロッドとを共押出により同時にテンションメンバに被覆してもよい。
【００４８】
なお、スロットロッドは、押出成形に限らず、射出成形や圧縮成形等でも製造することができる。
【００４９】
集合工程では、上記スロットロッド製造工程で成形されたスロットロッドの溝に光ファイバーを侵入させて押さえ巻きすることでこれらを集合させる。
【００５０】
外被被覆工程は、上記集合工程により得たスロットロッドと光ファイバーとの集合体の外周を外被で被覆する。この被覆方法としては、例えば押出成形等が用いられる。
【００５１】
（利点）
当該スロットロッドは、シクロオレフィン−エチレン共重合体とポリエチレンとをそれぞれ上記範囲の量で含むことで、これらのポリマーの性状に起因して優れた曲げ弾性率、表面平滑性及び耐衝撃性を有する。そのため、当該光ケーブルは、高密度化した際にも変形性に優れると共に、スロットロッドの表面平滑性に起因して通信効率にも優れる。
【００５２】
＜第２実施形態の光ケーブル＞
図２に示す当該光ケーブル１１は、テンションメンバ１と、このテンションメンバ１を直接被覆するスロットロッド２と、スロットロッド２の溝に配置される光ファイバー４と、スロットロッド２及び光ファイバー４を被覆する外被５とを備える。当該光ケーブル１１は、接着層を備えない点以外は、図１の第１実施形態の光ケーブル１０と同じであるため、同一の構成には同一符号を付して説明を省略する。
【００５３】
上述のように、当該光ケーブル１１のスロットロッド２は、図１の光ケーブル１０のスロットロッド２と同様とできるが、無水マレイン酸変性ポリエチレン又は無水マレイン酸変性シクロオレフィン−エチレン共重合体を含有するとよい。このようにスロットロッド２が無水マレイン酸変性ポリエチレン又は無水マレイン酸変性シクロオレフィン−エチレン共重合体を含有することで、スロットロッド２とテンションメンバ１との結合を高めることができる。
【００５４】
スロットロッド２は、上述の必須成分であるシクロオレフィン−エチレン共重合体及びポリエチレンとして、無水マレイン酸変性シクロオレフィン−エチレン共重合体又は無水マレイン酸変性ポリエチレンを含有してもよいし、変性されていないシクロオレフィン−エチレン共重合体及びポリエチレンに加えて、無水マレイン酸変性シクロオレフィン−エチレン共重合体又は無水マレイン酸変性ポリエチレンをさらに含有してもよい。
【００５５】
スロットロッド２における無水マレイン酸変性ポリエチレン及び無水マレイン酸変性ポリシクロオレフィン−エチレン共重合体の含有量の下限としては、３０質量％が好ましく、４０質量％がより好ましい。無水マレイン酸変性ポリエチレン及び無水マレイン酸変性シクロオレフィン−エチレン共重合体の含有量が上記下限より小さいと、スロットロッド２とテンションメンバ１との接合強度向上効果が不十分となるおそれがある。また、無水マレイン酸変性ポリエチレン及び無水マレイン酸変性シクロオレフィン−エチレン共重合体における無水マレイン酸の含有量は、図１の接着層３に用いる無水マレイン酸変性ポリエチレン及び無水マレイン酸変性ポリシクロオレフィン等と同様とできる。
【００５６】
［他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５７】
当該光ケーブルは、例えばスロットロッドの内側に配設される内層等の上述以外の構成を備えてもよい。
【実施例】
【００５８】
以下、実施例によって本発明をさらに具体的に説明するが、本発明は以下の実施例に限定されるものではない。
【００５９】
＜実施例１＞
金属製のテンションメンバの外周面に、無水マレイン酸変性ポリエチレン（三井化学社の「アドマーＮＥ０６０」）からなる接着層と、シクロオレフィン−エチレン共重合体（三井化学社の「ＡＰＬ６５０９Ｔ」）９０質量部及びポリエチレン（ＮＵＣ社の「ＤＦＤＪ７５４０」）１０質量部を形成材料とするスロットロッドとを被覆した。
【００６０】
なお、スロットロッドは樹脂を１８０℃に加熱して押出成形し、リブの形状は、リブ高さ５ｍｍ、リブ根元厚１ｍｍとした。
【００６１】
＜実施例２＞
スロットロッドの形成材料を上記シクロオレフィン−エチレン共重合体５０質量部と上記ポリエチレン５０質量部との混合物とした以外は実施例１と同様にして、スロットロッドをテンションメンバに被覆した。
【００６２】
＜実施例３＞
スロットロッドの形成材料を上記シクロオレフィン−エチレン共重合体５０質量部と上記無水マレイン酸変性ポリエチレン５０質量部との混合物とし、接着層を設けずに実施例１と同じ条件でスロットロッドをテンションメンバに直接被覆した。
【００６３】
＜実施例４＞
スロットロッドの形成材料を無水マレイン酸変性シクロオレフィン−エチレン共重合体５０質量部と上記ポリエチレン５０質量部との混合物とした以外は実施例３と同様にして、スロットロッドをテンションメンバに被覆した。上記無水マレイン酸変性シクロオレフィン−エチレン共重合体は、上記シクロオレフィン−エチレン共重合体１００質量部に無水マレイン酸２質量部及びジシクロペンタジエン０．５質量部を加えて二軸押出機で２００℃で混錬してペレタイズしたものである。
【００６４】
＜実施例５＞
接着層を設けずに実施例１と同じ条件でスロットロッドをテンションメンバに直接被覆した。
【００６５】
＜比較例１＞
スロットロッドの形成材料を上記シクロオレフィン−エチレン共重合体４０質量部と上記ポリエチレン６０質量部との混合物とした以外は実施例１と同様にして、スロットロッドをテンションメンバに被覆した。
【００６６】
＜比較例２＞
スロットロッドの形成材料をポリエチレン（東ソー社の「ニポロンハード６２００」）１００質量部とした以外は実施例１と同様にして、スロットロッドをテンションメンバに被覆した。
【００６７】
＜比較例３＞
スロットロッドの形成材料をポリプロピレン（日本ポリプロ社の「ノバテックＰＰ  ＥＡ９ＦＴＤ」）１００質量部とした以外は実施例１と同様にして、スロットロッドをテンションメンバに被覆した。
【００６８】
＜比較例４＞
スロットロッドの形成材料をポリアミド６（東レ社の「アミランＣＭ１０１７」）１００質量部とした以外は実施例３と同様にして、スロットロッドをテンションメンバに被覆した。
【００６９】
＜評価＞
作製したテンションメンバとスロットロッドとを備える試験体について、以下の評価を行った。これらの結果を各実施例及び比較例の材質と合わせて表１に示す。なお、表１中、「ＣＯＣ」はシクロオレフィン−エチレン共重合体、「ＰＥ」はポリエチレン、「ＰＰ」はポリプロピレン、「ＰＡ６」はナイロン６を示し、「酸変性」は無水マレイン酸変性されたものを示す。
【００７０】
（曲げ弾性率）
曲げ弾性率は、ＪＩＳ−Ｋ−７１７１（２０１６年）に準拠して引張試験機を用いて測定した。なお、比較例３では、絶乾時と３．５質量％吸水時との値をそれぞれ測定し、後者を表１の（）内に示した。
【００７１】
（圧壊強度）
圧壊強度は、１００ｍｍ□×１０ｍｍ厚のステンレス板２枚でスロットロッドの上下を挟み、圧縮試験機で荷重をかけていき、リブに変形が生じる荷重として測定した。なお、比較例３では、絶乾時と３．５質量％吸水時との値をそれぞれ測定し、後者を表１の（）内に示した。
【００７２】
（算術平均粗さ）
算術平均粗さは、ミツトヨ社の表面粗さ測定機を用い、ＪＩＳ−Ｂ−０６３３（２００１年）に準拠し、基準長さ４ｍｍ、カットオフ値０．８ｍｍでスロットロッドの溝の表面の算術平均粗さＲａを測定した。
【００７３】
（テンションメンバ引抜力）
テンションメンバ引抜力は、引張試験機を用い、引張速度５０ｍｍ／分でテンションメンバをスロットロッドから引き抜く力として測定した。
【００７４】
（落錘試験）
スロットロッドの直上１ｍから、直径３０ｍｍ、質量０．４５ｋｇのステンレス円柱形状の錘を落とし、リブに欠けや割れが生じない場合をＡ、生じる場合をＢとした。
【００７５】
【表１】
0006708008.tif 000003
【００７６】
表１に示すように、スロットロッドがＣＯＣを３０質量％以上９５質量％未満、ＰＥを５質量％以上７０質量％以下含む実施例１〜５は、曲げ弾性率が２０００ＭＰａ以上、圧壊強度が２２００Ｎ以上である上に、耐衝撃性（落錘試験の結果）にも優れる。さらに、実施例１〜５は、算術平均粗さが１．２μｍ以下であり、平滑性にも優れる。一方で、ＣＯＣの含有量が３０質量％未満かつＰＥの含有量が７０質量％超の比較例１及びＰＥのみを用いた比較例２は曲げ弾性率及び圧壊強度が不十分であり、ＰＰを用いた比較例３は曲げ弾性率及び圧壊強度は高いものの、平滑性が悪い。さらに、ＰＡ６を用いた比較例４は、吸水により曲げ弾性率及び圧壊強度が著しく低下した。
【００７７】
また、接着層に酸変性ＰＥを用いた実施例１、２は、引抜力が３００Ｎ／２５ｍｍ以上でテンションメンバとの接着性に優れた。一方で、スロットロッドに酸変性ＣＯＣ又は酸変性ＰＥを用いた実施例３、４でも、接着層なしでテンションメンバとの高い接着性を示した。
【産業上の利用可能性】
【００７８】
本発明の光ケーブル用のスロットロッド及びこのスロットロッドを用いた光ケーブルは、リブが高い曲げ弾性率、表面平滑性及び耐衝撃性を有することから、リブを薄肉化できる。このため、当該スロットロッド及び当該光ケーブルは、情報の伝送量が多いデータセンタ間やデータセンタのフロア間の配線などに好適に用いることができる。
【符号の説明】
【００７９】
１  テンションメンバ
２  スロットロッド
３  接着層
４  光ファイバー
５  外被
１０、１１  光ケーブル
【図１】
0006708008.tif 000004
【図２】
0006708008.tif 000005